(57)【要約】【課題】光透過性支持体と接する側の金属部が黒化でき、シクロオレフィン支持体とパターニングされた金属部との接着性を改善し、かつパターニングされた金属部を他の基材と貼合せずとも、ヘイズの低いシクロオレフィン積層体、およびその製造方法を提供する。【解決手段】シクロオレフィン支持体上に、アクリル樹脂、ウレタン樹脂、エポキシ樹脂の少なくとも一つを含有する樹脂層、および該樹脂層上に、硫化物により黒化処理された厚み１μｍ以下のパターニングされた金属部を有するシクロオレフィン積層体。【選択図】なし【特許請求の範囲】
【請求項１】
シクロオレフィン支持体上に、アクリル樹脂、ウレタン樹脂、エポキシ樹脂の少なくとも一つを含有する樹脂層、および該樹脂層上に、硫化物により黒化処理された厚み１μｍ以下のパターニングされた金属部を有するシクロオレフィン積層体。
【請求項２】
シクロオレフィン支持体上に、アクリル樹脂、ウレタン樹脂、エポキシ樹脂の少なくとも一種を含有する樹脂層を塗設する工程、該樹脂層上に厚みが１μｍ以下のパターニングされた金属部を形成する工程、および該金属部を硫化物によって黒化処理する工程を少なくとも具備するシクロオレフィン積層体の製造方法。
【請求項３】
前記樹脂層の厚みが０．３５μｍ以下である請求項１記載のシクロオレフィン積層体。
【請求項４】
前記樹脂層の厚みが０．３５μｍ以下である請求項２記載のシクロオレフィン積層体の製造方法。
【発明の詳細な説明】
【技術分野】
【０００１】
本発明は、プラズマディスプレイ、有機ＥＬ、ＣＲＴ等の表示装置に設けられた黒色の縁や、これら表示装置の青、赤、緑色画素の周囲に設けられる黒色の縁（ブラックマトリックス）等の表示装置用遮光フィルム、あるいは有機ＥＬ素子、無機ＥＬ素子、タッチパネル、電子ペーパー等の光透過性電極等に用いられるシクロオレフィン積層体に関するものである。
【背景技術】
【０００２】
従来、表示装置用遮光フィルムとしては、例えば「カラーＴＦＴ液晶ディスプレイ」１９９７年４月、共立出版（株）発行、第２１８〜２２０頁（非特許文献１）に記載されているように、光透過性支持体上にパターニングされた金属部を有する積層体が知られている。また光透過性電極としては、光透過性支持体上に透明金属酸化物を含有する層が設けられた積層体や、例えば特開２０１０−８９６４号公報に記載される、光透過性支持体上にパターニングされた金属部が設けられた積層体が知られている。
【０００３】
シクロオレフィン系素材は、高い光透過性や複屈折率が低いなどの優れた光学特性に加えて、吸湿性、ガスバリア性、誘電率、および誘電正接などに優れることが知られている。このため近年、表示装置用遮光フィルムや光透過性電極へのシクロオレフィン系素材の応用が期待されている。しかしシクロオレフィン系素材はその表面の接着性が低く、金属部に対する十分な接着性が得られないという問題があった。
【０００４】
このような問題に対し、シクロオレフィン支持体表面に各種表面処理を行うことが知られており、例えば特開２００３−２２６７６７号公報（特許文献１）に記載されるプラズマ処理、特開２００８−９４９２３号公報（特許文献２）に記載される紫外線照射処理等が知られている。また特表２００２−５２０４３７号公報（特許文献３）にはシクロオレフィン支持体上にアクリル性下塗り層を設けることが記載され、特開２００７−２４０６４０号公報（特許文献４）にはシクロオレフィン支持体上に水系ウレタンあるいは水系アクリル接着剤を用いることが記載される。またシクロオレフィン支持体に関する記載はないが、特開２００９−１８５３４２号公報（特許文献５）、特開２００８−２３５４６７号公報（特許文献６）、特開２００８−２１８０９６号公報（特許文献７）等には、光透過性支持体と金属部との間の下塗り層や物理現像核層に各種高分子ラテックスを含有させることが記載されており、中でもウレタンが好ましく用いられることが記載される。
【０００５】
しかしながらシクロオレフィン支持体と金属部とでは線膨張係数が異なるため、上記したような方法では温度変化に伴い金属部が剥離するといった問題が生じ、より高い接着性が求められていた。
【０００６】
一方、光透過性支持体上にパターニングされた金属部の金属光沢をなくし、積層体の視認性を低下させるための方法として黒化処理が知られている。しかし黒化処理は金属部の露出した側の面に限られるため、光透過性基材と接する側の金属部は黒化されない。光透過性基材側の金属部を黒化するのに、両面黒化処理済みの銅箔などの金属箔を光透過性支持体上に樹脂層を介して接着させ、この銅箔をエッチングするいわゆるエッチングメッシュを作製する方法が知られている。しかしながらこの方法では、粗面化された金属箔が、接着される樹脂層に押しつけられ、樹脂層が粗面化されるために積層体のヘイズが高くなる問題が知られている。かかる問題を防ぐため、特開２００６−６６９０９号公報（特許文献８）、特開２００６−３３２１４０号公報（特許文献９）、特開２００７−９５９００号公報（特許文献１０）等では、基材上にパターニングされた金属部を黒化処理した後、この黒化処理面と転写用基材とを貼合し、その後基材を剥離することで、基材と接する側の金属部を黒化している。
【０００７】
また、黒化処理により粗面化した金属部と他の基材を貼合した場合にアンカー作用が生じ、基材との接着性を向上できることが特開平０６−２０４６６０号公報（特許文献１１）に記載される。しかし上記した黒化処理により得られる効果はいずれの方法においても基材上にパターニングされた金属部と他の基材とを貼合しなければならず、改善が求められていた。
【先行技術文献】
【特許文献】
【０００８】
【特許文献１】特開２００３−２２６７６７号公報
【特許文献２】特開２００８−９４９２３号公報
【特許文献３】特表２００２−５２０４３７号公報
【特許文献４】特開２００７−２４０６４０号公報
【特許文献５】特開２００９−１８５３４２号公報
【特許文献６】特開２００８−２３５４６７号公報
【特許文献７】特開２００８−２１８０９６号公報
【特許文献８】特開２００６−６６９０９号公報
【特許文献９】特開２００６−３３２１４０号公報
【特許文献１０】特開２００７−９５９００号公報
【特許文献１１】特開平０６−２０４６６０号公報
【非特許文献】
【０００９】
【非特許文献１】「カラーＴＦＴ液晶ディスプレイ」１９９７年４月、共立出版（株）発行、第２１８〜２２０頁
【発明の概要】
【発明が解決しようとする課題】
【００１０】
本発明の目的は、光透過性支持体と接する側の金属部が黒化でき、シクロオレフィン支持体とパターニングされた金属部との接着性を改善し、かつパターニングされた金属部を他の基材と貼合せずとも、ヘイズの低いシクロオレフィン積層体、およびその製造方法を提供することにある。
【課題を解決するための手段】
【００１１】
本発明は以下の発明により達成された。
（１）シクロオレフィン支持体上に、アクリル樹脂、ウレタン樹脂、エポキシ樹脂の少なくとも一つを含有する樹脂層、および該樹脂層上に、硫化物により黒化処理された厚み１μｍ以下のパターニングされた金属部を有するシクロオレフィン積層体。
（２）シクロオレフィン支持体上に、アクリル樹脂、ウレタン樹脂、エポキシ樹脂の少なくとも一種を含有する樹脂層を塗設する工程、該樹脂層上に厚みが１μｍ以下のパターニングされた金属部を形成する工程、および該金属部を硫化物によって黒化処理する工程を少なくとも具備するシクロオレフィン積層体の製造方法。
（３）前記樹脂層の厚みが０．３５μｍ以下である（１）記載のシクロオレフィン積層体。
（４）前記樹脂層の厚みが０．３５μｍ以下である（２）記載のシクロオレフィン積層体の製造方法。
【発明の効果】
【００１２】
本発明により、光透過性支持体と接する側の金属部が黒化でき、シクロオレフィン支持体とパターニングされた金属部との接着性を改善し、かつパターニングされた金属部を他の基材と貼合せずとも、ヘイズの低いシクロオレフィン積層体、およびその製造方法を提供することができる。
【発明を実施するための形態】
【００１３】
本発明のシクロオレフィン積層体はシクロオレフィン系支持体上に、樹脂層、パターニングされた金属部がこの順に積層されてなる。さらに金属部の上面に、あるいはシクロオレフィン系支持体の樹脂層の反対面に紫外線吸収層、ハードコート層、反射防止層、帯電防止層等の公知の機能層を設けることもできる。
【００１４】
本発明にはシクロオレフィン系支持体が用いられる。シクロオレフィン系支持体としては、シクロオレフィン系樹脂からなる光透過性樹脂フィルムが好ましく利用される。ここで光透過性とは全光線透過率が５０％であることを意味する。このようなシクロオレフィン系樹脂とは、例えば、ノルボルネンや多環ノルボルネン系モノマーのような、環状オレフィン（シクロオレフィン）からなるモノマーのユニットを有する熱可塑性の樹脂である。このシクロオレフィン系樹脂は、上記シクロオレフィンの開環重合体や２種以上のシクロオレフィンを用いた開環共重合体の水素添加物であることができるほか、シクロオレフィンと鎖状オレフィンやビニル基を有する芳香族化合物との付加共重合体であってもよい。また、極性基が導入されているものも使用できる。
【００１５】
また、本発明においてシクロオレフィンと鎖状オレフィンやビニル基を有する芳香族化合物との共重合体であるシクロオレフィンコポリマーをシクロオレフィン系樹脂として用いることもできる。鎖状オレフィンの例としては、エチレンやプロピレンなどが挙げられ、またビニル基を有する芳香族化合物の例としては、スチレン、α−メチルスチレン、核アルキル置換スチレンなどが挙げられる。このような共重合体において、シクロオレフィンからなるモノマーのユニットは５０モル％以下、例えば１５〜５０モル％程度であってもよい。特に、シクロオレフィンと鎖状オレフィンとビニル基を有する芳香族化合物との三元共重合体とする場合、シクロオレフィンからなるモノマーのユニットは、このように比較的少ない量であることができる。かかる三元共重合体において、鎖状オレフィンからなるモノマーのユニットは、通常５〜８０モル％程度、ビニル基を有する芳香族化合物からなるモノマーのユニットは、通常５〜８０モル％程度である。本発明においては特にシクロオレフィンと鎖状オレフィンの共重合体であるシクロオレフィンコポリマーからなるシクロオレフィン支持体を用いることが好ましい。
【００１６】
本発明で用いるシクロオレフィン系支持体には可塑剤、安定剤、紫外線吸収剤、滑剤、マット剤等公知の添加剤を含有させることができる。
【００１７】
市販の熱可塑性シクロオレフィン系樹脂として、ドイツのＴＩＣＯＮＡ社から販売されている“ＴＯＰＡＳ”、ＪＳＲ（株）から販売されている“アートン”、日本ゼオン（株）から販売されている“ゼオノア（ＺＥＯＮＯＲ）”および“ゼオネックス（ＺＥＯＮＥＸ）”、三井化学（株）から販売されている“アペル”など（いずれも商品名）がある。このようなシクロオレフィン系樹脂を製膜して、フィルムとすることになるが、製膜には、溶剤キャスト法、溶融押出法など、公知の方法が適宜用いられる。
【００１８】
本発明で用いるシクロオレフィン系支持体は、ロール状態にあると、フィルム同士が接着してブロッキングを生じやすい傾向にあるので、通常は、プロテクトフィルムを貼合してロール巻きとされる。
【００１９】
本発明で用いるシクロオレフィン系支持体は、樹脂層を塗布する面には、プラズマ処理、コロナ処理、紫外線照射処理、フレーム（火炎）処理、ケン化処理などの表面処理を行うことができる。中でも、比較的容易に実施可能なプラズマ処理やコロナ処理が好適である。
【００２０】
本発明で用いるシクロオレフィン系支持体の厚みは、薄いほうが好ましいが、薄すぎると強度が低下し加工性に劣るものとなり、一方で厚すぎると透明性が低下したり、重量が大きくなったりするなどの問題が生じる。そこで、その適当な厚みは、例えば５〜２００μｍ程度であり、好ましくは１０〜１５０μｍ、より好ましくは３０〜１３０μｍである。またパターニングされた金属部側の表面粗さはＪＩＳ  Ｂ０６０１−１９９４で規定される算術平均粗さＲａで０．１以下が好ましく、さらに好ましくは０．０５以下である。
【００２１】
本発明のシクロオレフィン積層体は少なくともシクロオレフィン系支持体の一方の面に樹脂層が設けられている。樹脂層は一般に塗工することで設けられるが、スクリーン印刷方式等の印刷法により、パターン状に樹脂層を印刷することでも塗設することができる。
【００２２】
本発明で用いる樹脂層はアクリル樹脂、ウレタン樹脂、エポキシ樹脂の少なくとも一つを含有する。中でもウレタン樹脂がより高い密着性を得られることから好ましい。ウレタン樹脂はポリオールとポリイソシアネートから合成され、それに用いるポリオールとしてポリエーテルポリオール、ポリエステルポリオール、ポリカーボネートポリオール、アクリルポリオールなどが挙げられる。本発明においてポリエーテル系ウレタンとはポリオールとしてポリエーテルを用いたもの、ポリエステル系ウレタンとはポリオールとしてポリエステルを用いたもの、ポリカーボネート系ウレタンとはポリオールとしてポリカーボネートを用いたものを意味する。中でも本発明ではポリカーボネートポリオールを用いたポリカーボネート径ウレタン樹脂および、ポリエーテルポリオールを用いたポリエーテル系ウレタン樹脂が好ましく用いられる。ポリカーボネートポリオールは、例えば炭酸エステルとジオールとを反応させることにより得ることができる。炭酸エステルの例としてはエチレンカーボネート、ジメチルカーボネート、ジエチルカーボネート、ジフェニルカーボネート、ジシクロヘキシルカーボネートなどを挙げることができ、ジオールの例としては１，６−ヘキサンジオール、１，４−シクロヘキサンジオール、１，４−シクロヘキサンジメタノール、３−メチル−１，５−ペンタンジオール、ポリエチレングリコール、ポリプロピレングリコール、ポリカプロラクトンジオール、１，４−ブタンジオール、ビスフェノールＡなどが挙げられる。また、ポリカーボネートジオールとジカルボン酸あるいはポリエステルとの反応で得られるポリエステルポリカーボネートであってもよい。
【００２３】
ポリエーテルポリオールとしては、脂肪族ポリエーテルポリオールおよび芳香族環含有ポリエーテルポリオールが挙げられる。脂肪族ポリエーテルポリオールとしては、脂肪族低分子量活性水素原子含有化合物（水酸基当量が３０以上１５０未満の２価〜８価またはそれ以上の脂肪族多価アルコール、および活性水素原子含有基として１級もしくは２級アミノ基を含有する化合物）のアルキレンオキサイド（以下、ＡＯと略記）付加物が使用できる。ＡＯが付加される脂肪族多価アルコールには、直鎖もしくは分岐の脂肪族２価アルコール［（ジ）エチレングリコール、（ジ）プロピレングリコール、１，２−、１，３−、２，３−および１，４−ブタンジオール、ネオペンチルグリコール、３−メチル−１，５−ペンタンジオール、１，６−ヘキサンジオール、２−メチル−１，８−オクタンジオール、１，９−ノナンジオールおよび１，１２−ドデカンジオールなど］および脂環式２価アルコール［環状基を有する低分子ジオール、例えば  特公昭４５−１４７４号公報記載のもの］、脂肪族３価アルコール［グリセリン、トリメチロールプロパン、トリアルカノールアミンなど］、および脂肪族４価以上のアルコール［ペンタエリスリトール、ジグリセリン、トリグリセリン、ジペンタエリスリトール、ソルビット、ソルビタン、ソルバイドなど］が挙げられる。ＡＯが付加される１級もしくは２級アミノ基を含有する化合物としては、アルキル（炭素数１〜１２）アミン、および（ポリ）アルキレンポリアミン（アルキレン基の炭素数２〜６、アルキレン基の数１〜４、ポリアミンの数２〜５）などが挙げられる。芳香族環含有ポリエーテルポリオールとしては芳香族低分子量活性水素原子含有化合物（水酸基当量が３０以上１５０未満の２価〜８価またはそれ以上の、フェノール類および芳香族アミン）のＡＯ付加物が使用できる。ＡＯが付加されるフェノール類としては、ヒドロキノン、カテコール、レゾルシン、ビスフェノールＡ、ビスフェノールＳ、ビスフェノールＦなど、芳香族アミンとしてはアニリンおよびフェニレンジアミンなどが挙げられる。ＡＯ付加物の製造に用いるＡＯとしては、炭素数２〜１２またはそれ以上のＡＯ、例えばエチレンオキサイド（以下、ＥＯと略記）、プロピレンオキサイド（以下、ＰＯと略記）、１，２−、２，３−および１，３−ブチレンオキサイド、テトラヒドロフラン（ＴＨＦ）、α−オレフィンオキサイド、スチレンオキサイド、エピハロヒドリン（エピクロルヒドリン等）、およびこれらの２種以上の併用（ランダムおよび／またはブロック）が挙げられる。脂肪族ポリエーテルポリオールとしては、例えばポリオキシエチレンポリオール［ポリエチレングリコール（以下ＰＥＧと略記）など］、ポリオキシプロピレンポリオール［ポリプロピレングリコール（以下ＰＰＧと略記）など］、ポリオキシエチレン／プロピレンポリオール、ポリテトラメチレンエーテルグリコール（以下、ＰＴＭＧと略記）などが挙げられる。芳香族環含有ポリエーテルポリオールとしては、ビスフェノール骨格を有するポリオール、例えばビスフェノールＡのＥＯ付加物［ビスフェノールＡのＥＯ２モル付加物、ビスフェノールＡのＥＯ４モル付加物、ビスフェノールＡのＥＯ６モル付加��、ビスフェノールＡのＥＯ８モル付加物、ビスフェノールＡのＥＯ１０モル付加物、ビスフェノールＡのＥＯ２０モル付加物等］およびビスフェノールＡのＰＯ付加物［ビスフェノールＡのＰＯ２モル付加物、ビスフェノールＡのＰＯ３モル付加物、ビスフェノールＡのＰＯ５モル付加物等］、並びにレゾルシンのＥＯもしくはＰＯ付加物などが挙げられる。
【００２４】
本発明で用いる樹脂層に好ましく用いられるウレタン樹脂の原材料たるポリイソシアネートとしては芳香族系ポリイソシアネート類と脂肪族・脂環族系ポリイソシアネート類が挙げられるが、本発明においてはヘキサメチレンジイソシアネートやイソホロンジイソシアネートなどの脂肪族・脂環族系ポリイソシアネート類を用いることが好ましい。
【００２５】
アクリル樹脂としては、アクリル酸、アクリル酸アルキル等のアクリル酸エステル類、アクリルアミド、アクリロニトリル、メタクリル酸、メタクリル酸アルキル等のメタクリル酸エステル類、メタクリルアミドおよびメタクリロニトリル等のいずれかのモノマーの単独重合体またはこれらのモノマー２種以上の重合により得られる共重合体を挙げることができる。これらの中では、アクリル酸アルキル等のアクリル酸エステル類、およびメタクリル酸アルキル等のメタクリル酸エステル類のいずれかのモノマーの単独重合体またはこれらのモノマー２種以上の重合により得られる共重合体が好ましい。例えば、炭素原子数１〜６のアルキル基を有するアクリル酸エステル類およびメタクリル酸エステル類のいずれかのモノマーの単独重合体またはこれらのモノマー２種以上の重合により得られる共重合体を挙げることができる。上記アクリル樹脂は、さらにメチロール基、水酸基、カルボキシル基およびアミノ基のいずれかの基を有するモノマーを一部使用して得られるポリマーであることが架橋反応が可能になるので好ましい。
【００２６】
エポキシ樹脂の例としては、多価フェノール類とエピハロヒドリンおよび／または低分子量エポキシ化合物を反応して得られるポリグリシジルエーテルの単独縮合や前述のエーテル樹脂、エステル樹脂、ウレタン樹脂、ウリア樹脂、アクリル樹脂、アミド樹脂との縮合反応によって得られる。多価フェノール類の具体的な例としては、ビスフェノールＡ（２，２−ビス（４−ヒドロキシフェニル）プロパン）、ビスフェノールＢ（２，２−ビス（４−ヒドロキシフェニル）ブタン）、ビスフェノールＥ（２，２−ビス（４−ヒドロキシフェニル）エタン）、ビスフェノールＳ（２，２−ビス（４−ヒドロキシフェニル）スルホン）、２，２−ビス（４−ヒドロキシフェニル）−４−メチルペンタン、１，１−ビス（４−ヒドロキシフェニル）−２−メチルプロパン、ビス（４−ヒドロキシフェニル）フェニルメタン、２，２−ビス（４−ヒドロキシ−３，５−ジメチルフェニル）メタン、２，２−ビス（４−ヒドロキシ−３，５−ジメチルフェニル）エタン、２，２−ビス（４−ヒドロキシ−３，５−ジメチルフェニル）プロパン、２，２−ビス（４−ヒドロキシ−３，５−ジメチルフェニル）ブタン、２，２−ビス（４−ヒドロキシ−３−メチルフェニル）ブタン、２，２−ビス（４−ヒドロキシ−３−メチルフェニル）−２−フェニルエタン、ビフェノール、ビス（４−ヒドロキシフェニル）エーテル、ビス（４−ヒドロキシフェニル）ケトン等のビスフェノール類が挙げられる。
【００２７】
本発明で用いる樹脂層は水系分散ラテックスとしてシクロオレフィン系支持体に塗布することがＶＯＣの発生がないことから好ましい。水系分散物の平均粒子径は０．０１〜０．３μｍであることが好ましく、さらに好ましくは０．０２〜０．１μｍである。また、これら水系分散ラテックスは複数種類のラテックスを混合して用いることも可能である。
【００２８】
本発明で用いる樹脂層はウレタン樹脂、アクリル樹脂、エポキシ樹脂以外にもポリアクリル酸、ポリアクリルアミド、ポリビニルアルコール、ポリビニルピロリドン、無水マレイン酸とスチレンの共重合体、ゼラチン、アルブミン、カゼイン、ポリリジン等のタンパク質、カラギーナン、ヒアルロン酸などムコ多糖類、「高分子の化学反応」（大河原  信著  １９７２、化学同人社）２．６．４章記載のアミノ化セルロース、ポリエチレンイミン、ポリアリルアミン、ポリジアリルアミン、アリルアミンとジアリルアミンの共重合体、ジアリルアミンと無水マレイン酸との共重合体、ジアリルアミンと二酸化硫黄との共重合体などの水溶性高分子や、酢酸ビニル、塩化ビニル、スチレン、メチルアクリレート、ブチルアクリレート、メタクリロニトリル、ブタジエン、イソプレンなどの単独重合体があり、共重合体としてはエチレン・ブタジエン共重合体、スチレン・ブタジエン共重合体、スチレン・ｐ−メトオキシスチレン共重合体、スチレン・酢酸ビニル共重合体、酢酸ビニル・塩化ビニル共重合体、酢酸ビニル・マレイン酸ジエチル共重合体、メチルメタクリレート・アクリロニトリル共重合体、メチルメタクリレート・ブタジエン共重合体、メチルメタクリレート・スチレン共重合体、メチルメタクリレート・酢酸ビニル共重合体、メチルメタクリレート・塩化ビニリデン共重合体、メチルアクリレート・アクリロニトリル共重合体、メチルアクリレート・ブタジエン共重合体、メチルアクリレート・スチレン共重合体、メチルアクリレート・酢酸ビニル共重合体、アクリル酸・ブチルアクリレート共重合体、メチルアクリレート・塩化ビニル共重合体、ブチルアクリレート・スチレン共重合体、ポリエステル等の非水溶性樹脂を用いることもできる。非水溶性樹脂はＶＯＣフリーの観点から水系分散物の形で用いることが好ましく、その平均粒子径は０．０１〜０．３μｍであることが好ましく、さらに好ましくは０．０２〜０．１μｍである。これらウレタン樹脂、アクリル樹脂、エポキシ樹脂以外の樹脂を併用して用いる場合には、全樹脂成分のうち、ウレタン樹脂、アクリル樹脂、エポキシ樹脂以外の樹脂成分は７０質量％以下が好ましく、さらに好ましくは５０質量％以下である。
【００２９】
本発明で用いる樹脂層は膜強度を高め、傷等が入りにくくするよう、架橋剤により架橋されていることが好ましい。架橋剤としてはアルデヒド化合物、エポキシ化合物、イソシアネート化合物、カルボジイミド化合物、アジリジン化合物、オキサゾリン化合物、活性ハロゲン化合物、少なくとも２個のビニルスルホニル基を有する化合物等、公知の架橋剤を用いることができる。架橋剤の添加量は樹脂層の全樹脂成分量に対して１〜７質量％が好ましく、さらに好ましくは２〜５質量％である。
【００３０】
さらに樹脂層にはシリカなどのマット剤、滑剤、顔料、染料、界面活性剤、紫外線吸収剤、帯電防止剤等を含有させることができる。
【００３１】
本発明で用いる樹脂層の厚みは温度変化に対する密着性を向上させるために０．３５μｍ以下とすることが好ましく、好ましくは０．０５〜０．３μｍである。またその表面粗さはＪＩＳ  Ｂ０６０１−１９９４で規定される算術平均粗さＲａは０．１以下とすることが望ましく、さらに０．０５以下とすることが望ましい。
【００３２】
本発明においてパターニングされた金属部を形成させる方法としては、銀塩感光材料を用いる方法、同方法を用いさらに得られた銀画像に無電解めっきや電解めっきを施す方法、スクリーン印刷法を用いて銀ペーストなどの導電性インキを印刷する方法、銀インクなどの導電性インクをインクジェット法で印刷する方法、無電解めっき等で銅などの金属からなる導電性層を形成する方法、あるいは樹脂層の上に蒸着やスパッタなどで導電性層を形成し、その上にレジスト膜を形成し、露光、現像、エッチング、レジスト層除去することで得る方法、銅箔などの金属箔を貼り、さらにその上にレジスト膜を形成し、露光、現像、エッチング、レジスト層除去することで得る方法など、公知の方法を用いることができるが、視認されにくい極微細な線からなり、かつ高い金属部の密着性を得るためには銀塩感光材料を用いる方法、中でも銀塩拡散転写法を用いることが好ましい。
【００３３】
パターニングされた金属部は十分な光透過性を得るために、金属細線からなることが好ましい。金属細線はできるだけ均一なもの、好ましくは線幅、厚み共にそのフレの範囲が１０％以内であるような金属細線を作製することが好ましい。パターニングされた金属部の厚みは１μｍ以下であり、０．６μｍ以下が好ましく、さらに好ましくは０．３μｍ以下である。また、金属細線の線幅についてはその幅は狭ければ狭いほど光透過性は高くなるが、一方で、狭すぎると抵抗値が高くなりすぎることから、少なくとも５０μｍ以下、好ましくは１０〜３０μｍの線幅であることが好ましい。金属細線は格子状あるいは網目状となって金属部を形成していることが好ましいが、金属細線を構成する金属としては金、銀、銅、ニッケル、亜鉛、クロム、錫、アルミ、あるいはそれらの合金等の金属を用いることができるが、本発明においては銀塩拡散転写法を用いる手法を用いてパターニングされた金属部を作製することが好ましいことから、銀を用いることが最も好ましい。また複数の金属を積層し、金属部とすることもできる。
【００３４】
上記パターニングされた金属部を銀塩拡散転写法で作製するには、シクロオレフィン系支持体上の樹脂層上に物理現像核層とハロゲン化銀乳剤層を少なくともこの順に設けることで、あるいは物理現像核を含有する樹脂上に少なくともハロゲン化銀乳剤層を設けることでシクロオレフィン積層体前駆体とし、これを露光、現像することで得られる、あるいは現像後にめっき処理することで得られる。
【００３５】
シクロオレフィン積層体前駆体においては上述の通りハロゲン化銀乳剤層が設けられる。ハロゲン化銀に関する銀塩写真フィルムや印画紙、印刷製版用フィルム、フォトマスク用エマルジョンマスク等で用いられる技術はそのまま用いることもできる。
【００３６】
ハロゲン化銀乳剤層に用いられるハロゲン化銀乳剤粒子の形成には、順混合、逆混合、同時混合等の、Ｒｅｓｅａｒｃｈ  Ｄｉｓｃｌｏｓｕｒｅ  Ｉｔｅｍ  １７６４３（１９７８年１２月）および１８７１６（１９７９年１１月）、３０８１１９（１９８９年１２月）で記載されているような公知の手法を用いることができる。中でも同時混合法の１種で、粒子形成される液相中のｐＡｇを一定に保ついわゆるコントロールドダブルジェット法を用いることが、粒径のそろったハロゲン化銀乳剤粒子が得られる点において好ましい。本発明のシクロオレフィン積層体前駆体においては、好ましいハロゲン化銀乳剤粒子の平均粒径は０．２５μｍ以下、特に好ましくは０．０５〜０．２μｍである。本発明に用いられるハロゲン化銀乳剤粒子のハロゲン化物組成には好ましい範囲が存在し、塩化物を８０モル％以上含有するのが好ましく、９０モル％以上が塩化物であることが特に好ましい。
【００３７】
ハロゲン化銀乳剤の製造においては、必要に応じてハロゲン化銀粒子の形成あるいは物理熟成の過程において、亜硫酸塩、鉛塩、タリウム塩、あるいはロジウム塩もしくはその錯塩、イリジウム塩もしくはその錯塩などVIII族金属元素の塩、もしくはその錯塩を共存させても良い。また、種々の化学増感剤によって増感することができ、イオウ増感法、セレン増感法、貴金属増感法など当業界で一般的な方法を、単独、あるいは組み合わせて用いることができる。また本発明に用いるシクロオレフィン積層体前駆体においてハロゲン化銀乳剤は必要に応じて色素増感することもできる。
【００３８】
また、ハロゲン化銀乳剤層に含有するハロゲン化銀量とゼラチン量の比率は、ハロゲン化銀（銀換算）とゼラチンとの質量比（銀／ゼラチン）が１．２以上、より好ましくは１．５以上である。また、ハロゲン化銀乳剤層が含有するハロゲン化銀量は銀換算で２〜１０ｇ／ｍ２であることが好ましい。
【００３９】
ハロゲン化銀乳剤層には、さらに種々の目的のために、公知の写真用添加剤を用いることができる。これらは、Ｒｅｓｅａｒｃｈ  Ｄｉｓｃｌｏｓｕｒｅ  Ｉｔｅｍ  １７６４３（１９７８年１２月）および１８７１６（１９７９年１１月）、３０８１１９（１９８９年１２月）に記載、あるいは引用された文献に記載されている。
【００４０】
シクロオレフィン積層体前駆体にはハロゲン化銀乳剤層と樹脂層との間やハロゲン化銀乳剤層の上の層に非感光性層を設けることができる。これらの非感光性層は、水溶性高分子化合物を主たるバインダーとする層である。ここでいう水溶性高分子化合物とは、現像液で容易に膨潤し、下層のハロゲン化銀乳剤層、あるいは樹脂層まで現像液を容易に浸透させるものであれば任意のものが選択できる。
【００４１】
具体的には、ゼラチン、アルブミン、カゼイン、ポリビニルアルコール等を用いることができる。特に好ましい水溶性高分子化合物は、ゼラチン、アルブミン、カゼイン等のタンパク質である。本発明の効果を十分に得るためには、この非感光性層のバインダー量としては、ハロゲン化銀乳剤層の総バインダー量に対して２０〜１００質量％の範囲が好ましく、特に３０〜８０質量％が好ましい。
【００４２】
これら非感光性層には、必要に応じてＲｅｓｅａｒｃｈ  Ｄｉｓｃｌｏｓｕｒｅ  Ｉｔｅｍ  １７６４３（１９７８年１２月）および１８７１６（１９７９年１１月）、３０８１１９（１９８９年１２月）に記載されているような公知の写真用添加剤を含有させることができる。また、処理後のハロゲン化銀乳剤層の剥離を妨げない限りにおいて、架橋剤により硬膜させることも可能である。
【００４３】
シクロオレフィン積層体前駆体にはハロゲン化銀乳剤層の感光波長域に吸収極大を有する非増感性染料または顔料を、画質向上のためのハレーション、あるいはイラジエーション防止剤として用いることは好ましい。ハレーション防止剤としては、好ましくは上記した樹脂層、あるいは樹脂層とハロゲン化銀乳剤層の間に必要に応じて設けられる中間層、またはシクロオレフィン系支持体を挟んで設けられる裏塗り層に含有させることができる。イラジエーション防止剤としては、ハロゲン化銀乳剤層に含有させるのが良い。添加量は、目的の効果が得られるのであれば広範囲に変化しうるが、例えばハレーション防止剤として裏塗り層に含有させる場合、１ｍ２あたり約２０ｍｇ〜約１ｇの範囲が望ましく、好ましくは、極大吸収波長における吸光度として０．５以上である。
【００４４】
シクロオレフィン積層体前駆体の露光について説明する。シクロオレフィン積層体前駆体のハロゲン化銀乳剤層は像様（所望の細線パターン）に露光されるが、露光方法として、透過原稿とハロゲン化銀乳剤層を密着して露光する方法、あるいは各種レーザー光を用いて走査露光する方法等がある。上記したレーザー光で露光する方法においては、例えば４００〜４３０ｎｍに発振波長を有する青色半導体レーザー（バイオレットレーザーダイオードともいう）を用いることができる。
【００４５】
シクロオレフィン積層体前駆体の銀塩拡散転写現像液による現像処理について説明する。上記のように像様に露光されたシクロオレフィン積層体前駆体のハロゲン化銀乳剤層は、銀塩拡散転写現像液で処理することにより物理現像が起こり、現像可能なだけの潜像核を有さないハロゲン化銀が可溶性銀錯塩形成剤により溶解されて銀錯塩となり、樹脂層上で還元されて金属銀が析出し金属部を得ることができる。一方、現像可能なだけの潜像核を有するハロゲン化銀はハロゲン化銀乳剤層中で化学現像されて黒化銀となる。現像後、不要になったハロゲン化銀乳剤層（黒化銀もこれに含まれる）および中間層、保護層、裏塗り層等は除去されて、金属部が樹脂層上に露出する。
【００４６】
現像処理後のハロゲン化銀乳剤層等の樹脂層の上に設けられた層や裏塗り層の除去方法は、水洗除去あるいは剥離紙等に転写剥離する方法がある。水洗除去は、スクラビングローラ等を用いて温水シャワーを噴射しながら除去する方法や温水をノズル等でジェット噴射しながら水の勢いで除去する方法がある。また、剥離紙等で転写剥離する方法は、ハロゲン化銀乳剤層上の余分なアルカリ液（銀錯塩拡散転写用現像液）を予めローラ等で絞り取っておき、ハロゲン化銀乳剤層等と剥離紙を密着させてハロゲン化銀乳剤層等を剥離紙に転写させて剥離する方法である。剥離紙としては吸水性のある紙や不織布、あるいは紙の上にシリカのような微粒子顔料とポリビニルアルコールのようなバインダーとで吸水性の空隙層を設けたものが用いられる。
【００４７】
シクロオレフィン積層体前駆体の現像処理において使用する、銀塩拡散転写現像の現像液について説明する。現像液は、可溶性銀錯塩形成剤および還元剤を含有するアルカリ液である。可溶性銀錯塩形成剤は、ハロゲン化銀を溶解し可溶性の銀錯塩を形成させる化合物であり、還元剤はこの可溶性銀錯塩を還元して金属微粒子あるいは金属硫化物微粒子上に金属銀を析出させるための化合物である。
【００４８】
現像液に用いられる可溶性銀錯塩形成剤としては、チオ硫酸ナトリウムやチオ硫酸アンモニウムのようなチオ硫酸塩、チオシアン酸ナトリウムやチオシアン酸アンモニウムのようなチオシアン酸塩、亜硫酸ナトリウムや亜硫酸水素カリウムのような亜硫酸塩、オキサゾリドン類、２−メルカプト安息香酸およびその誘導体、ウラシルのような環状イミド類、アルカノールアミン、ジアミン、特開平９−１７１２５７号公報に記載のメソイオン性化合物、米国特許第５，２００，２９４号明細書に記載のようなチオエーテル類、５，５−ジアルキルヒダントイン類、アルキルスルホン類、他に、「Ｔｈｅ  Ｔｈｅｏｒｙ  ｏｆ  ｔｈｅ  ｐｈｏｔｏｇｒａｐｈｉｃ  Ｐｒｏｃｅｓｓ（４ｔｈ  ｅｄｉｔｉｏｎ，ｐ４７４〜４７５）」、Ｔ．Ｈ．Ｊａｍｅｓ著に記載されている化合物が挙げられる。
【００４９】
これらの可溶性銀錯塩形成剤は単独で、または複数組み合わせて使用することができる。
【００５０】
現像液に用いられる還元剤は、Ｒｅｓｅａｒｃｈ  Ｄｉｓｃｌｏｓｕｒｅ  Ｉｔｅｍ  １７６４３（１９７８年１２月）および１８７１６（１９７９年１１月）、３０８１１９（１９８９年１２月）に記載されているような写真現像の分野で公知の現像主薬を用いることができる。例えば、ハイドロキノン、カテコール、ピロガロール、メチルハイドロキノン、クロロハイドロキノン等のポリヒドロキシベンゼン類、アスコルビン酸およびその誘導体、１−フェニル−４，４−ジメチル−３−ピラゾリドン、１−フェニル−３−ピラゾリドン、１−フェニル−４−メチル−４−ヒドロキシメチル−３−ピラゾリドン等の３−ピラゾリドン類、パラメチルアミノフェノール、パラアミノフェノール、パラヒドロキシフェニルグリシン、パラフェニレンジアミン等が挙げられる。これらの還元剤は単独で、または複数組み合わせて使用することができる。
【００５１】
可溶性銀錯塩形成剤の含有量は、現像液１Ｌあたり０．００１〜５モルが好ましく、より好ましくは０．００５〜１モルの範囲である。還元剤の含有量は現像液１Ｌあたり０．０１〜１モルが好ましく、より好ましくは０．０５〜１モルの範囲である。
【００５２】
現像液のｐＨは１０以上が好ましく、さらに１１〜１４が好ましい。所望のｐＨに調整するために、水酸化ナトリウム、水酸化カリウムなどのアルカリ剤、リン酸、炭酸などの緩衝剤を単独、または組み合わせて含有させる。また、本発明の現像液には、亜硫酸ナトリウムや亜硫酸カリウム等の保恒剤を含むことが好ましい。
【００５３】
また、上記現像処理および水洗処理することで得られたパターニングされた金属部は後処理を施すこともできる。後処理液としては例えば還元性物質、水溶性リンオキソ酸化合物、水溶性ハロゲン化合物などの水溶液が一例としてあげられる。このような後処理液に５０〜７０℃、さらに好ましくは６０〜７０℃で１０秒以上、好ましくは３０秒〜３分の処理を行えば、導電性は向上し、さらに高温高湿下でもその表面抵抗率が変動しなくなるので好ましい。
【００５４】
現像、水洗処理後に作製したパターニングされた金属部には導電性を上げるため、あるいは色調を変えるためなどの種々の目的でめっき処理を行うことも可能である。本発明におけるめっき処理としては、無電解めっき（化学還元めっきや置換めっき）、電解めっき、または無電解めっきと電解めっきの両方を用いることができる。まためっき処理の後には酸化処理も行うことができる。
【００５５】
本発明において無電解めっき処理を施す場合、無電解めっきを促進させる目的でパラジウムを含有する溶液で活性化処理することもできる。パラジウムとしては２価のパラジウム塩あるいはその錯体塩の形でも良いし、また金属パラジウムであっても良い。しかし、液の安定性、処理の安定性から好ましくはパラジウム塩あるいはその錯塩を用いることが良い。
【００５６】
本発明における無電解めっきは、公知の無電解めっき技術、例えば無電解ニッケルめっき、無電解コバルトめっき、無電解金めっき、銀めっきなどを用いることができるが、上記の必要な導電性と透明性を得るためには無電解銅めっきを行うことが好ましい。
【００５７】
本発明における無電解銅めっき液には硫酸銅や塩化銅など銅の供給源、ホルマリンやグリオキシル酸、テトラヒドロホウ酸カリウム、ジメチルアミンボランなど還元剤、ＥＤＴＡやジエチレントリアミン５酢酸、ロシェル塩、グリセロール、メソ−エリトリトール、アドニール、Ｄ−マンニトール、Ｄ−ソルビトール、ズルシトール、イミノ２酢酸、ｔｒａｎｓ−１，２−シクロヘキサンジアミン４酢酸、１，３−ジアミノプロパン−２−オール、グリコールエーテルジアミン、トリイソプロパノールアミン、トリエタノールアミン等の銅の錯化剤、水酸化ナトリウム、水酸化カリウム、水酸化リチウムなどのｐＨ調整剤などが含有される。さらにその他に浴の安定化やめっき皮膜の平滑性を向上させるための添加剤としてポリエチレングリコール、黄血塩、ビピリジル、ｏ−フェナントロリン、ネオクプロイン、チオ尿素、シアン化物などを含有させることもできる。めっき液は安定性を増すためエアレーションを行うことが好ましい。
【００５８】
無電解銅めっきでは前述の通り種々の錯化剤を用いることができるが、錯化剤の種類により酸化銅が共析し、導電性に大きく影響したり、あるいはトリエタノールアミンなど銅イオンとの錯安定定数の低い錯化剤は銅が沈析しやすいため、安定しためっき液やめっき補充液が作り難いなどということが知られている。従って工業的に通常用いられる錯化剤は限られており、本発明においても同様の理由でめっき液の組成として特に錯化剤の選択は重要である。特に好ましい錯化剤としては銅錯体の安定定数の大きいＥＤＴＡやジエチレントリアミン５酢酸などが挙げられ、このような好ましい錯化剤を用いためっき液としては例えばプリント基板の作製に使用される高温タイプの無電解銅めっきがある。高温タイプの無電解銅めっきの手法については「無電解めっき  基礎と応用」（電気鍍金研究会編）ｐ１０５などに詳しく記載されている。高温タイプのめっきでは通常６０〜７０℃で処理し、処理時間は無電解めっき後に電解めっきを施すかどうかで変わってくるが、通常１〜３０分、好ましくは３〜２０分無電解めっき処理を行うことで本発明の目的を達することができる。
【００５９】
本発明において銅以外の無電解めっき処理を行う場合は例えば「めっき技術ガイドブック」（東京鍍金材料協同組合技術委員会編、１９８７年）ｐ４０６〜４３２記載の方法などを用いることができる。
【００６０】
本発明においては電解めっきを施すこともできる。電解めっき法としては銅めっき、ニッケルめっき、亜鉛めっき、スズめっき等の公知のめっき方法を用いることができ、その方法として例えば「めっき技術ガイドブック」（東京鍍金材料協同組合技術委員会編、１９８７年）記載の方法を用いることができる。どのめっき法を用いるかは製造する導電性材料の用途によって異なるが、導電性をさらに高めるためにめっきする場合、銅めっきやニッケルめっきが好ましい。銅めっきのめっき法として好ましい方法としては硫酸銅浴めっき法やピロリン酸銅浴めっき法、ニッケルめっき法としてはワット浴めっき法、黒色めっき法などが好ましい。
【００６１】
本発明において金属部の表面は硫化される。本発明において硫化は、硫化物、多硫化物、硫黄を含有する溶液中に金属部を浸漬させる方法や、亜硫酸ガスなどの硫黄酸化物気体と金属部を接触させることなどでなされるが、安全性などの点から硫化物、多硫化物、硫黄を含有する溶液（以下硫化処理液と略す）、特に水溶液に浸漬する方法で処理することが好ましい。
【００６２】
本発明で用いる硫化処理液は硫黄、二硫化ナトリウムや四硫化ナトリウムなどの多硫化物、硫化ナトリウム、硫化カリウムなどの硫化物から選ばれる少なくとも１種を含有する。硫黄はそのままでは水に溶解しないので、硫黄分散物の形で用いることもできるが、硫化物の存在下で水に溶解することにより、多硫化物として用いることが、溶液の取り扱いの上で好ましい。硫黄、多硫化物、および硫化物の中では水溶液にでき、また反応性の早い多硫化物を用いることが好ましい。本発明の処理液における硫黄、多硫化物、および硫化物の含有量は、処理液１Ｌあたり、０．０１〜１００ｇ含有することが好ましく、０．１〜５０ｇ含有することがより好ましい。また本発明の処理液にて処理する際の温度は２０〜８０℃が好ましく、処理時間は処理温度、濃度に依存するが５〜１８０秒であることが好ましい。
【００６３】
本発明の処理液にはその他に、水酸化ナトリウム、炭酸ナトリウム、リン酸ナトリウム、リン酸１水素ナトリウム、重曹等のｐＨ調整剤、界面活性剤、消泡剤、硫酸ナトリウム、硫酸カルシウムなどの膨潤抑制剤、増粘剤、防カビ剤、キレート剤等を含有させることができる。本発明において、硫黄を硫化物水溶液で溶解する場合や、硫黄の水分散物を用いる場合には界面活性剤を用いることが特に好ましい。界面活性剤としては、アニオン、ノニオン、カチオン、ベタイン等各種公知の活性剤を用いることができるが、溶液を沈澱させたりすることの少ないノニオン界面活性剤を用いることが好ましい。
【００６４】
本発明の処理液で処理した後には、十分な水洗処理を行いその後乾燥することが望ましい。水洗処理が不足した場合、硫黄分が残るため、様々な悪影響を及ぼす場合がある。水洗処理は浸漬しても良いし、シャワー等で洗い流すことも可能である。水洗温度は１０〜８０℃が好ましく、２０〜７０℃がさらに好ましい。また処理時間は１０〜１０００秒であることが好ましい。
【実施例】
【００６５】
本発明の実施例を以下に示す。なお、記載中百分率は特に断りのない限り、質量基準である。
【００６６】
（実施例１）
「シクロオレフィン積層体１の作製」
シクロオレフィン系支持体として、ＴＯＰＡＳ６０１３（ポリプラスチック社製シクロオレフィンコポリマー）を原料とし、溶融押し出し法により製造した厚み１００μｍのシクロオレフィンコポリマーからなるシクロオレフィン支持体（ＣＯＣ支持体）を用いた。なお、ＣＯＣ支持体の全光線透過率は９０％、Ｒａは０．０２μｍであった。
【００６７】
続いて、硫化パラジウムゾル液を下記のようにして作製した。
【００６８】
＜硫化パラジウムゾルの調製＞
Ａ液    塩化パラジウム                                              ５ｇ
塩酸                                                      ４０ｍＬ
蒸留水                                                １０００ｍＬ
Ｂ液    硫化ソーダ                                              ８．６ｇ
蒸留水                                                １０００ｍＬ
Ａ液とＢ液を撹拌しながら混合し、３０分後にイオン交換樹脂の充填されたカラムに通し硫化パラジウムゾルを得た。
【００６９】
続いて、下記処方に従い、樹脂層塗液を作製し、シクロオレフィンコポリマー支持体に塗布し、１００℃で１０分乾燥させた。乾燥後５０℃２４時間加温処理することで樹脂層塗布済みＣＯＣフィルムを作製した。
【００７０】
＜樹脂層塗液１処方／１ｍ２あたり＞
ハイドランＷＬＳ２０１（ＤＩＣ社製ポリエーテル系ウレタンラテックス。平均粒径０．１μｍ以下）                                    １４０ｍｇ（固形分５０ｍｇ）
ゼラチン                                                          ５０ｍｇ
ノニオンＯＴ２２１（日油社製ノニオン界面活性剤）                    １ｍｇ
ＥＸ３１３（ナガセケムテックス社製エポキシ硬化剤）                  ９ｍｇ
ハイミクロンＬ２７１（中京油脂社製滑剤）                            ４ｍｇ
前記硫化パラジウムゾル（硫化パラジウムとして）                  ０．４ｍｇ
【００７１】
得られた樹脂層の厚みをオプテリクスＣ１２０共焦点顕微鏡（レーザーテック社製）を用いて測定したところ、０．１μｍであった。
【００７２】
続いて、ＣＯＣ支持体に近いほうから順に下記組成の中間層１、ハロゲン化銀乳剤層１、および最外層１をこの順に上記樹脂層の上に塗布した。またＣＯＣ支持体の反対面に裏塗り層１を塗布し、シクロオレフィン積層体前駆体を得た。ハロゲン化銀乳剤は、写真用ハロゲン化銀乳剤の一般的なダブルジェット混合法で製造した。このハロゲン化銀乳剤は、塩化銀９５モル％と臭化銀５モル％で、平均粒径が０．１５μｍになるように調製した。このようにして得られたハロゲン化銀乳剤を定法に従いチオ硫酸ナトリウムと塩化金酸とを用い金イオウ増感を施した。こうして得られたハロゲン化銀乳剤は銀１ｇあたり０．５ｇのゼラチンを含む。
【００７３】
＜中間層１組成／１ｍ２あたり＞
ゼラチン                                                        ０．５ｇ
界面活性剤（Ｓ−１）                                                ５ｍｇ
【００７４】
＜ハロゲン化銀乳剤層１組成／１ｍ２あたり＞
ゼラチン                                                        ０．５ｇ
ハロゲン化銀乳剤                                                ３．０ｇ銀相当
１−フェニル−５−メルカプトテトラゾール                            ３ｍｇ
界面活性剤（Ｓ−１）                                              ２０ｍｇ
【００７５】
＜最外層１組成／１ｍ２あたり＞
ゼラチン                                                            １ｇ
不定形シリカマット剤（平均粒径３．５μｍ）                        １０ｍｇ
界面活性剤（Ｓ−１）                                              １０ｍｇ
【００７６】
＜裏塗り層１組成／１ｍ２あたり＞
ゼラチン                                                            ２ｇ
不定形シリカマット剤（平均粒径５μｍ）                            ２０ｍｇ
染料１                                                          ２００ｍｇ
界面活性剤（Ｓ−１）                                            ４００ｍｇ
【００７７】
【化１】
2012011737.tif 000002
【００７８】
このようにして得たシクロオレフィン積層体前駆体を、水銀灯を光源とする密着プリンターで４００ｎｍ以下の光をカットする樹脂フィルターを介し、細線幅２０μｍで格子間隔２５０μｍの網目パターンのポジ透過原稿を密着させて露光した。
【００７９】
その後、先に露光したシクロオレフィン積層体前駆体を下記組成の拡散転写現像液中に１５℃で９０秒間浸漬した後、続いてハロゲン化銀乳剤層１、中間層１、最外層１および裏塗り層を４０℃の温水で水洗除去し、乾燥処理した。これにより樹脂層上に細線幅が２０μｍ、格子間隔２５０μｍの金属部を形成した。なお、この金属部の厚みをオプテリクスＣ１２０共焦点顕微鏡を用いて測定したところ０．１μｍであった。
【００８０】
＜拡散転写現像液組成＞
水酸化カリウム                                                    ２５ｇ
ハイドロキノン                                                    １８ｇ
１−フェニル−３−ピラゾリドン                                      ２ｇ
亜硫酸カリウム                                                    ８０ｇ
Ｎ−メチルエタノールアミン                                        １５ｇ
臭化カリウム                                                    １．２ｇ
全量を水で１０００ｍＬ
８５％リン酸水溶液にてｐＨ＝１２．２に調整した。
【００８１】
続いて下記組成の黒化液中に７０℃３分浸漬し、さらに純水で水洗、乾燥処理し、ＣＯＣ支持体上に、厚み０．１μｍの樹脂層、厚み０．１μｍの黒化されたメッシュ状金属パターン（パターニングされた金属部）からなる透明なシクロオレフィン積層体Ａを得た。
【００８２】
＜黒化処理液組成＞
硫黄                                                            ５．５ｇ
硫化ナトリウム・９水和物                                      ２７．６ｇ
全量を水で１０００ｍＬ
【００８３】
上記のようにして得られたメッシュ状金属パターンが形成されたシクロオレフィン積層体Ａの画像の密着性、ヒートサイクル試験評価、外観検査を下記方法に従い、実施した。結果を表１に示す。
【００８４】
＜密着性＞
得られたメッシュ状金属パターン面に日東電工社製ポリエステル粘着テープＮｏ．３１を金属面に気泡の入らないように貼り付け、その後勢い良くテープを剥がし剥離テストを行った。剥離テストの評価は○が剥離なし、△が一部剥離あり、×が全面剥離の３段階とした。
【００８５】
＜ヒートサイクル試験＞
８０℃に１時間と−２０℃に１時間を１サイクルとし、このサイクルを１００回繰り返すことで、ヒートサイクル試験とした。密着性の評価と同様に○を剥離なし、△が一部剥離あり、×が全面剥離とし、さらにヒートサイクル中に自発的剥離のあったものは××とした。
【００８６】
＜外観検査＞
得られたシクロオレフィン積層体の金属部を基材側から目視し、その色を見た。またメッシュ状金属パターン面のヘイズをスガ試験機（株）製ヘイズメーターＨＺ−２を用い、測定した。
【００８７】
（実施例２）
「シクロオレフィン積層体Ｂの作製」
樹脂層処方のハイドランＷＬＳ２０１の代わりにハイドランＷＬＳ２１０（ＤＩＣ社製ウレタンポリカーボネートラテックス。平均粒径０．１μｍ以下）を同じ固形分量となるよう用いる以外は実施例１と同様にして透明なシクロオレフィン積層体Ｂを作製し、実施例１と同様に評価した。この結果を表１に示す。
【００８８】
（実施例３）
「シクロオレフィン積層体Ｃの作製」
樹脂層処方のハイドランＷＬＳ２０１の代わりにビニゾール１０８２（大同化成社製アクリルラテックス。平均粒径０．１μｍ）を同じ固形分量となるよう用いる以外は実施例１と同様にして透明なシクロオレフィン積層体Ｃを作製し、実施例１と同様に評価した。この結果を表１に示す。
【００８９】
（実施例４）
「シクロオレフィン積層体Ｄの作製」
下記処方に従い実施例１同様に塗布することでＣＯＣ支持体上に樹脂層を作製し、さらに樹脂層の上に、下記処方の物理現像核を塗布し、その上に実施例１同様に中間層、ハロゲン化銀乳剤層、最外層を設け、シクロオレフィン積層体前駆体を作製し、これを用いる以外は実施例１と同様にして透明なシクロオレフィン積層体Ｄを作製し、実施例１と同様に評価した。この結果を表１に示す。
【００９０】
＜樹脂層塗液２処方／１ｍ２あたり＞
アラキード９２０３Ｎ（荒川化学工業社製、アミン変性エポキシ樹脂。分子量３００００）                                              ２．５ｇ（固形分０．１ｇ）
ｎ−ブタノール                                                  ７．５ｇ
トルエン                                                        ７．５ｇ
【００９１】
＜物理現像核層処方／１ｍ２あたり＞
ノニオンＯＴ２２１（日油社製ノニオン界面活性剤）                    １ｍｇ
実施例１で作製した硫化パラジウムゾル（硫化パラジウムとして）    ０．４ｍｇ
【００９２】
（比較例１）
「比較シクロオレフィン積層体Ｅの作製」
樹脂層処方のハイドランＷＬＳ２０１の代わりにスミカフレックス５１０（住友化学工業社製酢酸ビニル−エチレン共重合体ラテックス。平均粒径０．７μｍ）を同じ固形分量となるよう用いる以外は実施例１と同様にして透明なシクロオレフィン積層体Ｅを作製し、実施例１と同様に評価した。この結果を表１に示す。
【００９３】
（比較例２）
「比較シクロオレフィン積層体Ｆの作製」
樹脂層処方のハイドランＷＬＳ２０１の代わりにラックスター２８００Ａ（ＤＩＣ社製カルボキシル変成ＳＢＲラテックス。平均粒径０．１５μｍ）を同じ固形分量となるよう用いる以外は実施例１と同様にして透明なシクロオレフィン積層体Ｆを作製し、実施例１と同様に評価した。この結果を表１に示す。
【００９４】
（比較例３）
「比較シクロオレフィン積層体Ｇの作製」
ＣＯＣ支持体にＰＬ１６−１１０紫外線表面処理装置（セン特殊光源社製。ＵＶ照度１８ｍＷ／ｃｍ２）にて１０分ＵＶ光を照射し、これに樹脂層を設けず、ＣＯＣ支持体上に実施例４で用いた物理現像核を塗布し、さらに実施例４と同様に物理現像核層の上に、中間層、ハロゲン化銀乳剤層、最外層を塗布する以外は実施例４と同様にして透明なシクロオレフィン積層体Ｇを作製し、実施例１と同様に評価した。この結果を表１に示す。
【００９５】
（比較例４）
「比較シクロオレフィン積層体Ｈの作製」
ＣＯＣ支持体にＰＷＢ−２４型プラズマ装置（マーチプラズマ社製。酸素流量２．５Ｌ／分。真空度２５０ｍｍＨｇ）にて処理し、これに樹脂層を設けず、ＣＯＣ支持体上に実施例４で用いた物理現像核等を塗布し、さらに実施例４同様に物理現像核層の上に、中間層、ハロゲン化銀乳剤層、最外層を塗布する以外は実施例１同様にして透明なシクロオレフィン積層体Ｈを作製し、実施例１と同様に評価した。この結果を表１に示す。
【００９６】
（比較例５）
「比較シクロオレフィン積層体Ｉの作製」
黒化処理をしない以外は実施例１と同様にし、「銀黒」（エダミネ社製テルル系黒化液）室温１５秒処理にて黒化処理し透明なシクロオレフィン積層体Ｉを作製した。作製したシクロオレフィン積層体Ｉを実施例１と同様にして評価し、その結果を表１に記載した。
【００９７】
（比較例６）
「比較シクロオレフィン積層体Ｊの作製」
黒化処理をしない以外は実施例１と同様にし、下記処方の黒化ニッケル無電解めっき液に８０℃１０分浸漬し、続いて塩化第二鉄１００ｇ／Ｌ（Ｆｅ３＋として約０．３７ｍｏｌ／Ｌ）、および塩酸２００ｇ／Ｌを含有する酸性処理液を用い、酸性処理液中に２５℃で１分浸漬したが、金属部が剥離してしまった。
【００９８】
＜黒化ニッケルめっき液＞
硫酸ニッケル                                                      ０．１ｍｏｌ
次亜リン酸ナトリウム                                              ０．１ｍｏｌ
クエン酸                                                          ０．１ｍｏｌ
乳酸                                                              ０．１ｍｏｌ
サッカリン                                                            １ｇ
２５％アンモニア水を加え、ｐＨを６とした。全量を水で１０００ｍＬとした。
【００９９】
【表１】
2012011737.tif 000003
【０１００】
表１より樹脂層を設けないと、全く密着性が得られないことが判る。また、アクリル、ウレタン、エポキシ以外の樹脂からなる樹脂層では特にヒートサイクルによる接着力の低下が顕著であることが判る。黒化処理においても硫化黒化が優れていることが判る。
【０１０１】
（実施例５）
「シクロオレフィン積層体Ｋの作製」
実施例１と同様にして、シクロオレフィン積層体前駆体を作製し、これを実施例１同様にして、露光、現像した。この後、ＣＵ−５１００無電解銅めっき液中で５０℃１０分浸漬し、その後実施例１同様にして黒化処理し透明なシクロオレフィン積層体Ｋを作製した。これを実施例１と同様にして評価した。なお、シクロオレフィン積層体Ｋのパターニングされた金属部の厚みは０．５μｍであった。結果を表２に示す。
【０１０２】
（実施例６）
「シクロオレフィン積層体Ｌの作製」
無電解銅めっき液中で５０℃２０分浸漬する以外は、実施例５と同様にして、透明なシクロオレフィン積層体Ｌを作製した。これを実施例１と同様にして評価した。なお、シクロオレフィン積層体Ｌのパターニングされた金属部の厚みは０．８μｍであった。結果を表２に示す。
【０１０３】
（比較例７）
「シクロオレフィン積層体Ｍの作製」
無電解銅めっき液中で５０℃３０分浸漬する以外は、実施例５と同様にして、透明なシクロオレフィン積層体Ｍを作製した。これを実施例１と同様にして評価した。なお、シクロオレフィン積層体Ｍのパターニングされた金属部の厚みは１．２μｍであった。結果を表２に示す。
【０１０４】
（比較例８）
「シクロオレフィン積層体Ｎの作製」
無電解銅めっき液中で５０℃４０分浸漬する以外は、実施例５と同様にして、透明なシクロオレフィン積層体Ｎを作製した。これを実施例１と同様にして評価した。なお、シクロオレフィン積層体Ｎのパターニングされた金属部の厚みは１．５μｍであった。結果を表２に示す。
【０１０５】
（比較例９）
「シクロオレフィン積層体Ｏの作製」
黒化処理をＨＩＳＴ５００黒化液（日立化成製黒化液。亜塩素酸含有酸化型黒化液）を用い、９５℃３分処理する以外は実施例５と同様にして透明なシクロオレフィン積層体Ｏを作製し、実施例１同様に評価した。結果を表２に示す。
【０１０６】
（比較例１０）
「シクロオレフィン積層体Ｐの作製」
黒化処理を比較例６と同様にする以外は実施例５と同様にしてシクロオレフィン積層体を作製しようとしたが、黒化処理中に金属部が剥離してしまった。
【０１０７】
【表２】
2012011737.tif 000004
【０１０８】
表２より、金属部の厚みが１．０μｍを越えたシクロオレフィン積層体はヒートサイクルに入る前の密着性は良いものの、ヒートサイクルにより、密着性が悪化することが判る。また、酸化黒化では密着性は好ましくないことも判る。
【０１０９】
（実施例７）
「シクロオレフィン積層体Ｑの作製」
樹脂層処方として下記処方の樹脂層塗液を用いる以外は実施例１と同様にして透明なシクロオレフィン積層体Ｑを作製し、実施例１同様に評価した。結果を表３に示す。なお、樹脂層の厚みは０．２μｍであった。
【０１１０】
＜樹脂層塗液３処方／１ｍ２あたり＞
ハイドランＷＬＳ２０１（ＤＩＣ社製ポリエーテル系ウレタンラテックス）
２８０ｍｇ（固形分１００ｍｇ）
ゼラチン                                                        １００ｍｇ
ノニオンＯＴ２２１（日油社製ノニオン界面活性剤）                    ２ｍｇ
ＥＸ３１３（ナガセケムテックス社製エポキシ硬化剤）                １８ｍｇ
ハイミクロンＬ２７１（中京油脂社製滑剤）                            ８ｍｇ
前記硫化パラジウムゾル（硫化パラジウムとして）                  ０．４ｍｇ
【０１１１】
（実施例８）
「シクロオレフィン積層体Ｒの作製」
樹脂層処方として下記処方の樹脂層塗液を用いる以外は実施例１と同様にして透明なシクロオレフィン積層体Ｒを作製し、実施例１同様に評価した。結果を表３に示す。なお、樹脂層の厚みは０．３μｍであった。
【０１１２】
＜樹脂層塗液４処方／１ｍ２あたり＞
ハイドランＷＬＳ２０１（ＤＩＣ社製ポリエーテル系ウレタンラテックス）
４２０ｍｇ（固形分１５０ｍｇ）
ゼラチン                                                        １５０ｍｇ
ノニオンＯＴ２２１（日油社製ノニオン界面活性剤）                    ３ｍｇ
ＥＸ３１３（ナガセケムテックス社製エポキシ硬化剤）                ２７ｍｇ
ハイミクロンＬ２７１（中京油脂社製滑剤）                          １２ｍｇ
前記硫化パラジウムゾル（硫化パラジウムとして）                  ０．４ｍｇ
【０１１３】
（実施例９）
「シクロオレフィン積層体Ｓの作製」
樹脂層処方として下記処方の樹脂層塗液を用いる以外は実施例１と同様にして透明なシクロオレフィン積層体Ｓを作製し、実施例１同様に評価した。結果を表３に示す。なお、樹脂層の厚みは０．４μｍであった。
【０１１４】
＜樹脂層塗液５処方／１ｍ２あたり＞
ハイドランＷＬＳ２０１（ＤＩＣ社製ポリエーテル系ウレタンラテックス）
５６０ｍｇ（固形分２００ｍｇ）
ゼラチン                                                        ２００ｍｇ
ノニオンＯＴ２２１（日油社製ノニオン界面活性剤）                    ４ｍｇ
ＥＸ３１３（ナガセケムテックス社製エポキシ硬化剤）                ３６ｍｇ
ハイミクロンＬ２７１（中京油脂社製滑剤）                          １６ｍｇ
前記硫化パラジウムゾル（硫化パラジウムとして）                  ０．４ｍｇ
【０１１５】
【表３】
2012011737.tif 000005
【０１１６】
表３より樹脂層の厚みは０．３μｍを越えると密着性が悪化してくることが判る。
【０１１７】
（実施例１０）
「シクロオレフィン積層体Ｔの作製」
実施例１で実施したのと同様にして、ＣＯＣ支持体上に樹脂層を設けた。得られた樹脂層の上に、厚み１５μｍのドライフィルムレジスト（旭化成社製ＳＵＮＦＯＲＴシリーズＳＰＧ）をラミネートし、さらに水銀灯を光源とする密着プリンターで４００ｎｍ以下の光をカットする樹脂フィルターを介さず、細線幅２０μｍで格子間隔２５０μｍの網目パターンのネガ透過原稿を密着させて露光し、３０℃の１％炭酸ナトリウム水溶液中で揺動させながら４０秒間現像した。続いて５％クリーナー１６０（メルテックス社製脱脂液）で６０℃１分脱脂処理し、その後エンプレートアクチベーター（メルテックス社製触媒付与剤）で室温５分処理し、さらにその後Ｃｕ５１００番無電解銅めっき液（メルテックス社製）で５０℃３分無電解めっきを施し、最後に実施例１で用いた黒化処理液中に７０℃３分間浸漬することで黒化処理した。なお、脱脂および触媒付与液、めっき処理、黒化処理の後には水洗工程を設けている。無電解めっき処理の後、４０℃の３％水酸化ナトリウム水溶液をスプレーで吹き付けることにより、ドライフィルムレジストを剥離、除去し水洗、乾燥させて透明なシクロオレフィン積層体Ｔを作製した。なお、シクロオレフィン積層体のパターニングされた金属部の厚みは０．２μｍであった。得られたシクロオレフィン積層体Ｔを実施例１と同様にして評価した。結果を表４に示す。
【０１１８】
（実施例１１）
「シクロオレフィン積層体Ｕの作製」
樹脂層を実施例２で作製したのと同じ処方、同じ厚みの樹脂層を用いる以外、実施例１０と同様にして、透明なシクロオレフィン積層体Ｕを作製し、実施例１同様に評価した。結果を表４に示す。
【０１１９】
（実施例１２）
「シクロオレフィン積層体Ｖの作製」
樹脂層を実施例３で作製したのと同じ処方、同じ厚みの樹脂層を用いる以外、実施例１０と同様にして、透明なシクロオレフィン積層体Ｖを作製し、実施例１同様に評価した。結果を表４に示す。
【０１２０】
（比較例１１）
「シクロオレフィン積層体Ｗの作製」
樹脂層を比較例１で作製したのと同じ処方、同じ厚みの樹脂層を用いる以外、実施例１０と同様にして、透明なシクロオレフィン積層体Ｗを作製し、実施例１と同様にして評価した。結果を表４に示す。
【０１２１】
（比較例１２）
「シクロオレフィン積層体Ｘの作製」
樹脂層を設けず、比較例３と同様にしてＣＯＣ支持体をＵＶ処理する以外、実施例１０と同様にして、透明なシクロオレフィン積層体Ｘを作製し、実施例１と同様にして評価した。結果を表４に示す。
【０１２２】
（比較例１３）
「シクロオレフィン積層体Ｙの作製」
樹脂層を設けず、比較例４と同様にしてＣＯＣ支持体をプラズマ処理する以外、実施例１０と同様にして、透明なシクロオレフィン積層体Ｙを作製し、実施例１同様に評価した。結果を表４に示す。
【０１２３】
（実施例１３）
「シクロオレフィン積層体Ｚの作製」
２Ｌのステンレスビーカーに平均分子量が約３００００の焙焼デキストリン（日澱化学（株）製、デキストリンＮｏ．１−Ａ）を５４．４ｇと純水８６０ｇを加え、約３０分間撹拌した。その後、硝酸銀１３１．８ｇを加え、さらに約３０分間撹拌し、完全に溶解した。この液に水酸化カリウム６０．９ｇを純水８３．９ｇに溶解した液を添加し、撹拌回転数４００ｒｐｍの状態で６０分間還元反応を実施した。還元反応が終了した銀超微粒子分散液を続いて、酢酸にてｐＨ＝５．６に調整した後、ビオザイムＦ１０ＳＤ（天野エンザイム（株）製）を２００ｍｇ添加し４５℃で１時間撹拌し、残留しているデキストリンを低分子化し、７質量％の銀超微粒子分散液を得た。次に、得られた銀超微粒子分散液の精製工程として、遠心分離を実施することで、銀超微粒子と上澄み液を綺麗に分離させ、上澄み液を廃棄した。残った銀超微粒子を再分散させ、繰り返し遠心分離を実施し、上澄み液を廃棄した。その後、純水を加えて再分散し、銀濃度が４７．２質量％の銀超微粒子分散液１を１１０ｇ得た。
【０１２４】
銀超微粒子分散液１を３ｇ取り、活性剤（泰光油脂化学（株）製タイポールＮＬＥＳ−２２７）を０．０１ｇ、ポリマーラテックスとして第一工業製薬（株）製スーパーフレックス１５０ＨＳ（ポリウレタンラテックス、平均粒径０．１１μｍ、固形分３８質量％）を０．６４ｇ、塩化ナトリウム濃度が２質量％の水溶液を１．４２ｇ添加し、純水で濃度調整を行い、銀濃度が２０質量％、ポリマーラテックス固形分濃度が３．４３質量％、水溶性ハロゲン化物質量モル濃度が０．０９０ｍｏｌ／ｋｇの銀超微粒子含有組成物１を得た。
【０１２５】
実施例１で実施したのと同様にして、ＣＯＣ支持体上に樹脂層を設けた。得られた樹脂層の上に、厚み１５μｍのドライフィルムレジスト（旭化成社製ＳＵＮＦＯＲＴシリーズＳＰＧ）をラミネートし、さらに水銀灯を光源とする密着プリンターで４００ｎｍ以下の光をカットする樹脂フィルターを介さず、細線幅２０μｍで格子間隔２５０μｍの網目パターンのネガ透過原稿を密着させて露光し、３０℃の１％炭酸ナトリウム水溶液中で揺動させながら４０秒間現像した。
【０１２６】
銀超微粒子含有組成物１を、パターニングされたドライラミネートフィルムの上からワイヤーバーを用いて、銀の厚みが０．２μｍとなるよう塗布し、１２０℃１０分乾燥した。その後、４０℃の３％水酸化ナトリウム水溶液をスプレーで吹き付けることにより、ドライフィルムレジストを剥離、除去し水洗、乾燥させ、さらにその後、実施例１と同条件で黒化処理して透明なシクロオレフィン積層体Ｚを作製した。シクロオレフィン積層体を実施例１と同様にして評価した。結果を表４に示す。
【０１２７】
【表４】
2012011737.tif 000006
【０１２８】
表４よりパターニングした金属部の作製方法を変えても同様の結果が得られることが判る。